Brevet FR2844801A1 — publié le 20040326

VERNIS D'EMAILLAGE AUTOLUBRIFIANT, CONDUCTEUR ELECTRIQUE REVETU D'UN TEL VERNIS ET PROCEDE DE FABRICATION D'UN TEL VERNIS La présente invention concerne un vernis d'émaillage autolubrifiant, 5 un conducteur électrique revêtu d'un tel vernis ainsi que le procédé de fabrication d'un tel vernis. Dans la fabrication des moteurs électriques, plus on peut incorporer une grande quantité de fil de bobinage dans le coeur du stator, plus les performances du moteur sont bonnes. En outre, les fabricants de moteurs 10 souhaitent également accroître le rendement de fabrication. Ainsi, de manière connue, ces bobinages sont introduits de manière automatique dans les stators. Les fils utilisés dans ces moteurs électriques sont typiquement constitués d'un conducteur électrique revêtu d'une ou de plusieurs couches 15 d'isolation à base de vernis d'émaillage. Ces fils émaillés sont bobinés à très grandes vitesses, et sont donc soumis à des frottements et des contraintes mécaniques importants qui peuvent endommager leur isolation et conduire à un enroulement irrégulier. Pour résoudre ce problème, il est connu d'après le document EP 20 0072178 de réaliser l'isolation extérieure de ces fils de bobinages au moyen d'un vernis d'émaillage ayant un faible coefficient de frottement assurant les propriétés de glissement recherchées. Ce vernis, que l'on peut désigner sous le terme de vernis autolubrifiant, est composé d'un polymère de type polyamide-imide polyester 25 ou polyester imide, suivant les exemples, polymère modifié en ce qu'il comporte en terminaison un groupement alkyle ayant une chaîne linéaire de 21 à 31 atomes de carbone, suivant les exemples. Le polymère modifié est obtenu par mélange, en milieu solvant de type Nméthyl pyrrolione (NMP), d'acide aliphatique tel que l'acide 30 docosanoque ou tel que la cire de Montan ou d'alkyle ester avec les F:\Salle\FP000239\PREMDEP\TEXTE\dernier texte.doc monomères utilisés pour la formation de polymères tels que l'anhydride trimellitique et du diisocyanate. Le polymère modifié est également obtenu par mélange, en milieu solvant de type xylène, d'alkyle ester tel que le béhénate de méthyle avec les 5 monomères utilisés pour la formation de polymères tels que du téréphthalate de diméthyle, de l'éthylène glycol et du glycérol. Cependant, d'après les tests d'abrasion présentés, ce vernis autolubrifiant appliqué sur un fil conducteur est peu recouvrable. Du fait de ce problème d'adhérence, le vernis ne peut être appliqué en plusieurs 10 passes sous peine de dégrader les propriétés mécaniques du fil conducteur émaillé. En outre, la tenue au solvant ou à un réfrigérant tel que du fréon du fil émaillé recouvert d'un tel vernis, autrement dit sa compatibilité chimique, n'est pas testée. De même que les propriétés thermiques (thermoplasticité..), 15 les propriétés d'isolation (tangente de l'angle de pertes) et la stabilité ne sont pas garanties. Le but de la présente invention est donc de mettre au point un vernis d'émaillage autolubrifiant, stable, facilement applicable comme revêtement et recouvrable, ayant ainsi les propriétés mécaniques, thermiques et d'isolation 20 électrique comparables aux vernis classiques non lubrifiés ainsi qu'un faible coefficient de frottement. La présente invention propose à cet effet un vernis d'émaillage autolubrifiant comportant un polymère modifié comprenant un polymère dit de base sur lequel est fixée une chaîne aliphatique comportant une pluralité 25 d'atomes de carbone caractérisé en ce que ladite chaîne aliphatique est pendante et comprend au moins 15 atomes de carbone. Le vernis selon l'invention comporte une chaîne pendante c'est-àdire une chaîne fixée par un seul de ses bouts sur le polymère de base pour former une ramification. La ou les chaînes pendantes selon l'invention confèrent les propriétés de glissement recherchées au vernis d'émaillage selon l'invention F:\Salle\FP000239\PREMDEP\TEXTE\dernier texte.doc sans dégrader les propriétés mécaniques, thermiques et d'isolation électrique. Avantageusement, le groupement, dit de fixation, fixant le polymère de base et ladite chaîne aliphatique pendante peut appartenir à l'une des familles suivantes: les esters, les uréthanes et les amides. Dans un mode de réalisation de l'invention, ledit polymère de base est un polyamide semi aromatique et le groupement, dit de fixation, fixant le polymère de base et ladite chaîne aliphatique pendante est un uréthane de sorte que ledit vernis d'émaillage autolubrifiant est également 10 thermoadhérent. Un tel vernis peut être utilisé pour les applications de résistance élevées aux décharges partielles. De préférence, le rapport entre la masse de ladite chaîne aliphatique pendante et la masse dudit polymère de base est compris entre 5% et 15%. 15 Ledit polymère de base peut être choisi parmi les polyuréthanes, les polyamides, les polyamides-imides, les polyesters, les polyesters-imides, les polyesters amides-imides, les polyimides, les composés polyépoxydes, les composés polyphénoxydes. L'invention s'applique naturellement à un conducteur électrique 20 émaillé caractérisé en ce qu'il est revêtu d'une couche de vernis d'émaillage autolubrifiant tel que décrit précédemment. La présente invention propose également un procédé de fabrication d'un vernis d'émaillage comportant un polymère modifié tel que décrit précédemment caractérisé en ce qu'il comporte les étapes suivantes: - la réaction entre un groupement fonctionnel d'un monomère trifonctionnel difonctionnalisable et un groupement fonctionnel terminal de ladite chaîne pendante aliphatique pour la formation d'un premier monomère difonctionnalisé modifié sur lequel est fixée ladite chaîne et comportant deux premiers groupements 30 fonctionnels réactifs pour la synthèse dudit polymère modifié, - le mélange dudit premier monomère difonctionnalisé modifié avec au moins un deuxième monomère difonctionnalisé comportant F:\Salle\FP000239\PREMDEP\TEXTE\dernier texte.doc deux deuxièmes groupements fonctionnels réactifs avec lesdits premiers groupements fonctionnels pour réaliser ladite synthèse dudit polymère modifié. Le premier monomère difonctionnalisé modifié selon l'invention ne 5 risque pas d'empêcher la formation d'une longue chaîne principale polymère par polycondensation et donc de limiter les performances du vernis d'émaillage. Le groupement fonctionnel terminal peut être choisi de préférence parmi les alcools, les anhydrides, les isocyanates, les acides carboxyliques 10 et les amines. Chacun desdits deux premiers groupements fonctionnels réactifs appartient à l'une des familles suivantes: les acides carboxyliques, les isocyanates et les alcools. Le monomère trifonctionel difonctionnalisable peut être choisi de 15 préférence parmi un triisocyanate, un triacide carboxylique tel que l'acide trimesique, son anhydride dérivée qui est l'anhydride trimellitique, ou un triol. Un troisième monomère difonctionalisé comprenant deux troisièmes groupements fonctionnels semblables auxdits premiers groupements fonctionnels peut être mélangé audit premier monomère difonctionnalisé 20 modifié. La formation du premier monomère difonctionnalisé modifié peut être réalisée en milieu solvant, agité et chauffé. D'autres caractéristiques et avantages de la présente invention apparaîtront dans la description suivante de plusieurs exemples de vernis 25 d'émaillage selon l'invention et de leur procédé de fabrication selon l'invention et d'un conducteur électrique revêtu d'une couche de vernis d'émaillage autolubrifiant selon l'invention, donnés à titre illustratif et nullement limitatif. La figure 1 montre une vue en coupe transversale d'un conducteur 30 selon l'invention. Le conducteur 1 comprend une âme électriquement conductrice 2, en cuivre par exemple, revêtue d'une couche de vernis 3 en un vernis F:\Salle\FP000239\PREMDEP\TEXTE\dernier texte.doc d'émaillage classique, elle-même revêtue d'une couche de vernis d'émaillage autolubrifiant 4 obtenu selon l'un des exemples 1 à 7 ci-dessous, selon l'invention réalisée en deux passes. Le nombre de passes n'est pas limité et dépend de l'utilisation finale du fil et des caractéristiques recherchées. La 5 couche 4 de vernis selon l'invention est toujours la couche extérieure de revêtement du conducteur 1, puisqu'elle assure les propriétés de glissement; le conducteur 1 peut bien entendu comprendre une ou plusieurs autres couches de vernis (non représentées) autres que la couche 3 sous la couche de vernis 4 selon l'invention. Exemple 1 Dans cet exemple 1, est décrit le procédé de fabrication d'un vernis d'émaillage autolubrifiant de type polyamide-imide modifié comportant le 15 polymère de base polyamide-imide sur lequel sont fixées des chaînes aliphatiques pendantes chacune comportant 18 atomes de carbones. Le groupement, dit de fixation, fixant ce polymère de base et chaque chaîne aliphatique pendante est un ester. 402 g de N-méthyl pyrrolione (NMP), 52 g d'Octadécanol puis 350 g 20 d'anhydride trimellitique (TMA) sont introduits dans un réacteur chauffé et agité surmonté d'un réfrigérant. Le mélange est chauffé et agité à 120'C pendant 1 heure. La fonction alcool de l'Octadécanol réagit sur le TMA pour former un monomère diacide carboxylique modifié composé d'un monomère diacide sur lequel est fixée la chaîne aliphatique de l'Octadécanol par le 25 groupement de fixation ester. Le diacide carboxylique modifié ainsi formé est ensuite introduit dans un autre réacteur pour la synthèse du polyamide-imide en remplacement d'une part variable des diacides usuels (acide téréphtalique, acide isophtalique, acide adipique, etc...) et réagit de la même manière avec les 30 chaînes diisocyanates présentes dans le milieu. Cette synthèse est tout à fait classique et bien connue de l'homme du métier. Elle ne sera donc pas décrite plus en détail ici. On pourra se référer pour cela par exemple au F:\Salle\FP000239\PREMDEP\TEXTE\dernier texte.doc document US 4 740 576. Le nombre de fonctions isocyanate dans le milieu est sensiblement égal au nombre de fonctions acide carboxylique. Dans cet exemple 1, le diacide carboxylique modifié remplace une partie de l'acide téréphtalique et du TMA pour obtenir un vernis d'émaillage 5 autolubrifiant limpide et stable de 32% d'extrait sec ayant une viscosité de 1500 mPa.s à 20 C. Exemple 2 Dans cet exemple 2, est décrit le procédé de fabrication d'un vernis d'émaillage autolubrifiant de type polyamide-imide modifié comportant le polymère de base polyamide-imide sur lequel sont fixées des chaînes aliphatiques pendantes comportant chacune de 18 à 24 atomes de carbones. Le groupement, dit de fixation, fixant ce polymère de base et chaque chaîne 15 aliphatique pendante est un ester. 410 g de N-méthyl pyrrolione (NMP), 60 g d'un mélange d'alcools gras en C18 à C24 (Naftol2022 Sasol) puis 350 g d'anhydride trimellitique (TMA) sont introduits dans un réacteur chauffé et agité surmonté d'un réfrigérant. Le mélange est chauffé et agité à 120 C pendant 1 heure. Les 20 fonctions alcools du mélange d'alcools gras réagissent sur le TMA pour former des monomères diacides carboxylique sur lesquels est fixée la chaîne aliphatique par le groupement de fixation ester. Les diacides modifiés ainsi formés sont ensuite introduits dans un autre réacteur pour la synthèse du polyamide-imide comme dans l'exemple 25 1. Le nombre de fonctions isocyanate dans le milieu est sensiblement égal au nombre de fonctions acide carboxylique. Dans cet exemple 2, les diacides modifiés remplacent une partie de l'acide téréphtalique et du TMA pour obtenir un vernis d'émaillage 30 autolubrifiant limpide et stable de 33% d'extrait sec ayant une viscosité de 2100 mPa.s à 20 C. F:\Salle\FP000239\PREMDEP\TEXTE\dernier texte.doc Exemple 3 Dans cet exemple 3, est décrit le procédé de fabrication d'un vernis d'émaillage autolubrifiant de type polyamide-imide modifié comportant le 5 polymère de base polyamide-imide sur lequel sont fixées des chaînes aliphatiques pendantes comportant chacune de 20 à 28 atomes de carbones. Le groupement, dit de fixation, fixant ce polymère de base et chaque chaîne aliphatique pendante est un ester. 417 g de N-méthyl pyrrolione (NMP), 67 g d'un mélange d'alcools 10 gras en C20 à C28 (Naftol22+ Sasol) puis 350 g d'anhydride trimellitique (TMA) sont introduits dans un réacteur chauffé et agité surmonté d'un réfrigérant. Le mélange est chauffé et agité à 120'C pendant 1 heure. Les fonctions alcools du mélange d'alcools gras réagissent sur le TMA pour former des monomères diacides carboxylique sur lesquels est fixée la chaîne 15 aliphatique par le groupement de fixation ester. Les diacides modifiés ainsi formés sont ensuite introduits dans un autre réacteur pour la synthèse du polyamide-imide comme dans l'exemple 1. Le nombre de fonctions isocyanate dans le milieu est sensiblement 20 égal au nombre de fonctions acide carboxylique. Dans cet exemple 3, les diacides modifiés remplacent une partie de l'acide téréphtalique et du TMA pour obtenir un vernis d'émaillage autolubrifiant limpide et stable de 35% d'extrait sec ayant une viscosité de 3060 mPa.s à 200C. Exemple 4 Dans cet exemple 4, est décrit le procédé de fabrication d'un vernis d'émaillage autolubrifiant de type polyamide-imide modifié comportant le polymère de base polyamide-imide sur lequel sont fixées des chaînes 30 aliphatiques pendantes comportant chacune 18 atomes de carbones. Le groupement, dit de fixation, fixant ce polymère de base et chaque chaîne aliphatique pendante est un ester. F:\Salle\FP000239\PREMDEP\TEXTE\dernier texte.doc 455 g de N-méthyl pyrrolione (NMP), 105 g d'Octadécanol puis 350 g d'anhydride trimellitique (TMA) sont introduits dans un réacteur chauffé et agité surmonté d'un réfrigérant. Le mélange est chauffé et agité à 120 C pendant 1 heure. La fonction alcool réagit sur l'anhydride pour former un 5 diacide modifié sur lequel la chaîne aliphatique est fixé par le groupement de fixation ester. Le diacide modifié ainsi formé est ensuite introduit dans un autre réacteur pour la synthèse du polyamide-imide comme dans l'exemple 1. Le nombre de fonctions isocyanate dans le milieu est sensiblement 10 égal au nombre de fonctions acide carboxylique. Dans cet exemple 4, le diacide modifié remplace une partie de l'acide téréphtalique et du TMA pour obtenir un vernis d'émaillage autolubrifiant limpide et stable de 32% d'extrait sec ayant une viscosité de 1500 mPa.s à 20 C. Exemple 5 Dans cet exemple 5, est décrit le procédé de fabrication d'un vernis d'émaillage autolubrifiant de type polyamide-imide modifié comportant le polymère de base polyamide-imide sur lequel sont fixées des chaînes 20 aliphatiques pendantes comportant chacune 18 atomes de carbones. Le groupement, dit de fixation, fixant ce polymère de base et chaque chaîne aliphatique pendante est un uréthane. 696 g de N-méthyl pyrrolione (NMP), 204 g d'isocyanurate du HDI ( Lyondell Luxate HT2000 ou Bayer Desmodur N3300) puis 95g d'octadécanol 25 sont introduits dans un réacteur chauffé et agité surmonté d'un réfrigérant. Le mélange est chauffé et agité à 100 C pendant 1 heure. La fonction alcool de l'octadécanol réagit sur l'une des fonctions isocyanates du triisocyanate pour former un diisocyanate modifié sur lequel la chaîne aliphatique est fixée par le groupement de fixation uréthane. Le diisocyanate modifié ainsi formé est ensuite introduit dans un réacteur pour la synthèse du polyamide-imide en remplacement d'une part variable des diisocyanates (MDI, TDI...) et réagit de la même manière avec F:\Salle\FP000239\PREMDEP\TEXTE\dernier texte.doc les diacides et anhydrides présents dans le milieu. Cette synthèse est tout à fait classique et bien connue de l'homme du métier. Elle ne sera donc pas décrite plus en détail ici. Le nombre de fonctions isocyanate dans le milieu est sensiblement 5 égal au nombre de fonctions acide carboxylique. Dans cet exemple 5, le diisocyanate modifié remplace une partie du MDI pour obtenir un vernis d'émaillage autolubrifiant limpide et stable de 31% d'extrait sec ayant une viscosité de 1700 mPa.s à 20 C. Exemple 6 Dans cet exemple 6, est décrit le procédé de fabrication d'un vernis d'émaillage autolubrifiant de type polyamide-imide modifié comportant le polymère de base polyamide-imide sur lequel sont fixées des chaînes 15 aliphatiques pendantes comportant chacune 18 atomes de carbones. Le groupement, dit de fixation, fixant ce polymère de base et chaque chaîne aliphatique pendante est une amide. 349 g de N-méthyl pyrrolione (NMP), 110 g d'isocyanurate du HDI ( Lyondell Luxate HT2000 ou Bayer Desmodur N3300) puis 54g d'acide 20 stéarique (Akzo Nobel Kortacid 1895 par exemple) sont introduits dans un réacteur chauffé et agité surmonté d'un réfrigérant. Le mélange est chauffé et agité à 150 C pendant 1 heure. La fonction acide carboxylique réagit sur l'une des fonctions isocyanate du triisocyanate pour former un diisocyanate modifié sur lequel la chaîne aliphatique est fixée par le groupement de 25 fixation amide. Ce diisocyanate modifié ainsi formé est ensuite introduit dans la synthèse du polyamide-imide en remplacement d'une part variable des diisocyanates (MDI, TDI...) et réagit de la même manière avec les diacides et anhydrides présents dans le milieu. Cette synthèse est tout à fait classique 30 et bien connue de l'homme du métier. Elle ne sera donc pas décrite plus en détail ici. F:\Salle\FP000239\PREMDEP\TEXTE\dernier texte.doc Le nombre de fonctions isocyanate dans le milieu est sensiblement égal au nombre de fonctions acide carboxylique. Dans cet exemple 6, le diisocyanate modifié remplace une partie du MDI pour obtenir un vernis d'émaillage autolubrifiant limpide et stable de 30% d'extrait sec ayant une viscosité de 1400 mPa.s à 20 C. Exemple 7 Dans cet exemple 7, est décrit le procédé de fabrication d'un vernis 10 d'émaillage autolubrifiant et thermoadhérant de type polyamide semi aromatique modifié comportant le polymère de base polyamide semi aromatique sur lequel sont fixées des chaînes aliphatiques pendantes comportant chacune 18 atomes de carbones. Le groupement, dit de fixation, fixant ce polymère de base et chaque 15 chaîne aliphatique pendante est un uréthane. 430 g de N-méthyl pyrrolione (NMP), 125 g d'isocyanurate du HDI ( Lyondell Luxate HT2000 ou Bayer Desmodur N3300) puis 59g d'octadécanol sont introduits dans un réacteur chauffé et agité surmonté d'un réfrigérant. Le mélange est chauffé et agité à 100 C pendant 1 heure. La fonction alcool 20 réagit sur l'une des fonctions isocyanate du triisocyanate pour former un diisocyanate sur lequel la chaîne aliphatique est fixé par le groupement de fixation uréthane. Ce diisocyanate ainsi formé sera ensuite introduit dans la synthèse du polyamide en remplacement d'une part variable des diisocyanates (MDI, TDI. ) et réagira de la même manière avec les diacides 25 carboxyliques présents dans le milieu. Cette synthèse est tout à fait classique et bien connue de l'homme du métier. Elle ne sera donc pas décrite plus en détail ici. On pourra se référer pour cela par exemple au..DTD: document US 4505978. Le nombre de fonctions isocyanate dans le milieu est sensiblement 30 égal au nombre de fonctions acide carboxylique. Dans cet exemple 7, le diisocyanate modifié remplace une partie du MDI pour obtenir un vernis d'émaillage autolubrifiant et thermoadhérant F:\Salle\FP000239\PREMDEP\TEXTE\dernier texte.doc limpide et stable de 25% d'extrait sec ayant une viscosité de 2000 mPa.s à 200C. Le rapport (masse de chaîne aliphatique)/(masse base du polymère) est égal à 6,7%. Le tableau 1 ci-après donne les propriétés et résultats de tests de fils de cuivre, de diamètre égal à environ 0,56 mm, qui ont été émaillés sans ajout de lubrifiant externe, dans le conditions suivantes - vitesse d'émaillage:100 m/min, - 12 passes de vernis classiques PEI Theic (19960 Nexans IVA), - 2 passes de vernis autolubrifiants définis dans les exemples précédents 1 à 6. A titre comparatif, les résultats obtenus avec un vernis classique non lubrifiant de type polyamide imide sont également présentés. Comme recherché, les propriétés mécaniques, thermiques et 15 d'isolation des vernis autolubrifiants des exemples 1 à 6 sont analogues à celle du vernis classique non lubrifiant. En particulier, la résistance à l'abrasion est satisfaisante et les propriétés de glissement améliorées. Le tableau 2 ci-après donne les propriétés et résultats de tests de fils de cuivre, de diamètre égal à environ 0,50 mm, qui ont été émaillés sans 20 ajout de lubrifiant externe, dans les conditions suivantes - vitesse d'émaillage: 50 m/min, - 6 passes de vernis classiques PEI Theic (19960 Nexans IVA), dans un premier four à 5400C, - 2 passes du vernis autolubrifiant thermoadhérant défini dans 25 l'exemple 7, dans un second four à 3600C. A titre comparatif, les résultats obtenus avec un vernis thermoadhérent classique non lubrifiant de type polyamide semi aromatique sont également présentés dans le tableau 2. Bien entendu, la présente invention n'est pas limitée aux modes de 30 réalisations qui viennent d'être décrits. Notamment, on pourra utiliser pour les monomères bifonctionnalisés et pour les groupements réactifs n'importe quels produits utilisés F:\Salle\FP000239\PREMDEP\TEXTE\dernier texte.doc classiquement dans la fabrication des vernis, du moment que l'on choisit des groupements réactifs susceptibles de réagir entre eux. Enfin, on pourra remplacer tout moyen par un moyen équivalent sans sortir du cadre de la présente invention. F:\Salle\FP000239\PREMDEP\TEXTE\dernier texte.doc Exemple 1 Exemple 2 Exemple 3 Exemple 4 Exemple 5 Exemple 6 Vernis Standard Nombre d'atomes de carbone 18 18-24 20-28 18 18 18 par chaîne aliphatique rapport (masse de chaîne aliphatique)/(masse de 6.5% 7.4% 8.3% 11% 6% 6% polymère de base) Surépaisseur d'émail (pm) 48 48 49 48 49 48 49 Résistance à l'abrasion 803 450 400 600 550 530 620 Thermoplasticité ( C) 475 C 465 C 480 C 480 C 475 C 470 C 470 C Tangente Delta (Dansk TD300) 199/270 200/273 200/270 198/270 200/274 Base coat/ overcoat C Glissement torsade 30 N 23 N 16N 21N 1ON 12N 65N (allongement (CEI60851-3-B5) 3 du fil) Résistance au Fréon R22 72hs70 C, 30 barsé OUI OUI OUI OUI OUI OUI OUI 72h, 70 C, 30 bars Tableau I F:\Salle\FP000239\PREMDEP\TEXTE\dernier texte.doc Exemple 7 Vernis standard Nombre d'atomes de carbone par chaîne aliphatique 18 rapport (masse de chaîne aliphatique)/(masse de 6.5% polymère de base) Surépaisseur d'émail 1 20 thermoadhérant (pm) Forces de collage à 20 C (collage 30min à 200 C 2.13 N 2.2 N CEI851-7) Température de ramollissement (collage 30min 160 C 170 C à 200 C CEI851-7) Glissement torsade 21 N 50 N (CEI60851-3-B5) 1 _ 5 Tableau 2 F:\Salle\FP000239\PREMDEP\TEXTE\dernier texte.doc REVENDICATIONS 1. Vernis d'émaillage autolubrifiant comportant un polymère modifié comprenant un polymère dit de base sur lequel est fixée une chaîne aliphatique comportant une pluralité d'atomes de carbone caractérisé 5 en ce que ladite chaîne aliphatique est pendante et comprend au moins atomes de carbone. 2. Vernis d'émaillage autolubrifiant selon la revendication 1 caractérisé en ce que le groupement, dit de fixation, fixant le polymère de base et ladite chaîne aliphatique pendante appartient à l'une des familles 10 suivantes: les esters, les uréthanes et les amides. 3. Vernis d'émaillage autolubrifiant selon l'une des revendications 1 ou 2 caractérisé en ce que ledit polymère de base est un polyamide semi aromatique et en ce que le groupement, dit de fixation, fixant le polymère de base et ladite chaîne aliphatique pendante est un uréthane 15 de sorte que ledit vernis d'émaillage autolubrifiant est thermoadhérent. 4. Vernis d'émaillage autolubrifiant selon l'une des revendications 1 à 3 caractérisé en ce que le rapport entre la masse de ladite chaîne aliphatique pendante et la masse dudit polymère de base est compris entre 5% et 15%. 5. Vernis d'émaillage autolubrifiant selon l'une des revendications 1 à 4 caractérisé en ce que ledit polymère de base est choisi parmi les polyuréthanes, bs polyamides, les polyamides-imides, les polyesters, les polyesters-imides, les polyesters amides-imides, les polyimides, les composés polyépoxydes, les composés polyphénoxydes. 6. Conducteur électrique émaillé (1) caractérisé en ce qu'il est revêtu d'une couche de vernis d'émaillage autolubrifiant (4) selon l'une des revendications 1 à 5. 7. Procédé de fabrication d'un vernis d'émaillage autolubrifiant comportant un polymère modifié selon l'une des revendications 1 à 5 caractérisé en 30 ce qu'il comporte les étapes suivantes: F:\Salle\FP000239\PREMDEP\TEXTE\dernier texte.doc - la réaction entre un groupement fonctionnel d'un monomère trifonctionnel difonctionnalisable et un groupement fonctionnel terminal de ladite chaîne pendante aliphatique pour la formation d'un premier monomère difonctionnalisé modifié sur lequel est fixée 5 ladite chaîne et comportant deux premiers groupements fonctionnels réactifs pour la synthèse dudit polymère modifié, - le mélange dudit premier monomère difonctionnalisé modifié avec au moins un deuxième monomère difonctionnalisé comportant deux deuxièmes groupements fonctionnels réactifs avec lesdits premiers 10 groupements fonctionnels pour réaliser ladite synthèse dudit polymère modifié. 8. Procédé de fabrication d'un vernis d'émaillage autolubrifiant selon la revendication 7 caractérisé en ce que ledit groupement fonctionnel terminal est choisi parmi les alcools, les anhydrides, les isocyanates, 15 les acides carboxyliques et les amines. 9. Procédé de fabrication d'un vernis d'émaillage autolubrifiant selon l'une des revendications 7 ou 8 caractérisé en oe que chacun desdits deux premiers groupements fonctionnels réactifs appartient à l'une des familles suivantes: les acides carboxyliques, les isocyanates et les 20 alcools. 10. Procédé de fabrication d'un vernis d'émaillage autolubrifiant selon l'une des revendications 7 à 9 caractérisé en ce que le monomère trifonctionnel difonctionnalisable est choisi de préférence parmi un triisocyanate, un triacide carboxylique tel que l'acide trimésique,un 25 anhydride trimellitique, ou un triol. 11. Procédé de fabrication d'un vernis d'émaillage autolubrifiant selon l'une des revendications 7 à 10 caractérisé en ce que un troisième monomère difonctionalisé comprenant deux troisièmes groupements fonctionnels semblables auxdits premiers groupements fonctionnels est 30 mélangé audit premier monomère difonctionnalisé modifié. 12. Procédé de fabrication d'un vernis d'émaillage autolubrifiant selon l'une des revendications 7 à 11 caractérisé en ce que la formation du premier F:\Salle\FP000239\PREMDEP\TEXTE\dernier texte.doc monomère difonctionnalisé modifié est réalisée en milieu solvant, agité et chauffé. F:\Salle\FPOOO239\PREMDEP\TEXTE\dernier texte.doc